(57)【要約】【課題】速硬化性と他の樹脂との共重合性を両立させた二種類の反応性重合基を有するモノマーからなる架橋剤を提供する。【解決手段】下記一般式で表わされるプロペニル基含有アクリル又はメタクリル化合物からなる架橋剤。【化１】2006089504.tif 000006（式中、Ｒ１は１−プロペニル基またはイソプロペニル基、Ｒ２は水素原子またはメチル基、Ｒ３は水素原子または炭素数１〜１２のアルキル基またはアルケニル基、Ａは炭素数２〜４のアルキレン基、ｎは１〜１０の数を表す。）【特許請求の範囲】
【請求項１】
下記一般式で表わされるプロペニル基含有アクリル又はメタクリル化合物。
【化１】
2006089504.tif 000005
（式中、Ｒ１は１−プロペニル基またはイソプロペニル基、Ｒ２は水素原子またはメチル基、Ｒ３は水素原子または炭素数１〜１２のアルキル基またはアルケニル基、Ａは炭素数２〜４のアルキレン基、ｎは１〜１０の数を表す。）
【発明の詳細な説明】
【技術分野】
【０００１】
本発明は、二種類の反応性重合基を有するプロペニル基含有アクリル又はメタクリル化合物（即ち、プロペニル基含有アクリル化合物又はプロペニル基含有メタクリル化合物、以下、プロペニル基含有（メタ）アクリル化合物という）に関する。さらに詳しくは、電子線、紫外線などの放射線により硬化可能で、かつ、架橋剤としても有用な新規モノマーであるプロペニル基含有（メタ）アクリル化合物に関する。
【背景技術】
【０００２】
（メタ）アクリレート化合物類は、速硬化性等の様々な利点を有しているため、インキ、塗料、コーティング等の分野において使用されているが、他の樹脂との共重合性が低いため、樹脂材料としての汎用性に欠け、また、フリーラジカルシステムで硬化するため、空気の存在により硬化阻害が生じるという欠点を有している。
【０００３】
一方、ビニルエーテル化合物類は、カチオンシステムでも硬化可能なため、空気による硬化阻害はなく、他の樹脂との共重合性は（メタ）アクリレート化合物類より良好であるが、硬化速度が（メタ）アクリレート化合物類より遅いという欠点を有しており、特に不飽和ポリエステルとの共重合においては、その共重合性および硬化速度の両方に問題を有している。
【発明の開示】
【発明が解決しようとする課題】
【０００４】
本発明の課題は、速硬化性と他の樹脂との共重合性を両立させ、かつ、架橋剤としても有用な、二種類の反応性重合基を有する新規モノマーを提供するところにある。
【課題を解決するための手段】
【０００５】
本発明のプロペニル基含有（メタ）アクリル化合物は、下記一般式で表わされる。
【化１】
2006089504.tif 000002
【０００６】
式中、Ｒ１は１−プロペニル基またはイソプロペニル基、Ｒ２は水素原子またはメチル基、Ｒ３は水素原子または炭素数１〜１２のアルキル基またはアルケニル基、Ａは炭素数２〜４のアルキレン基、ｎは１〜１０の数を表す。
【発明の効果】
【０００７】
本発明の新規化合物は、二種類の反応性重合基を有するため、カチオンおよびラジカルの両システムでの重合が可能である。
【０００８】
そのため、この化合物は、カチオン重合開始剤、ラジカル重合開始剤、又はカチオン及びラジカル重合開始剤の存在下で、熱、紫外線、電子線などを作用させることにより、容易に単独重合可能であり、また、不飽和ポリエステルを含む他の不飽和結合を有する化合物やエポキシ化合物などと容易に共重合を行なうことができる。即ち、速硬化性と共重合性が両立している。さらにまた、架橋剤としても使用可能である。そのため、インキ、塗料、接着剤、およびコーティング材用の原料として有用なモノマーである。
【発明を実施するための最良の形態】
【０００９】
上記した本発明の新規化合物は、公知の方法を採用することにより合成することができる。例えば、アリルアルキルフェノールまたはイソプロペニルフェノールにアルカリ触媒のもとでアルキレンオキサイドを高温、高圧下で付加させ、さらに酸触媒下で（メタ）アクリル酸エステル化することにより、本発明のプロペニル基含有（メタ）アクリル化合物を得ることができる。
【００１０】
前記一般式中、Ｒ１は、好ましくは２位又は４位置換体である。また、Ｒ３は、炭素数１〜１２のアルキル基またはアルケニル基の場合、好ましくは４位置換体である。
【００１１】
また、前記一般式中、Ａは、例えば、エチレン、プロピレン、ブチレン、イソブチレン等である。なお、当該化合物１分子中に、このアルキレン基Ａを複数有する場合、それらは同一のアルキレン基であっても、２種以上の異なるアルキレン基であってもよい。
【００１２】
また、ｎは、ＡＯで表されるアルコキシル基の平均モル数を示し、１〜１０の範囲にある。なお、ｎは、硬化樹脂に与える物性の点より、１〜６の範囲にあることが好ましい。
【００１３】
なお、（ＡＯ）ｎは、例えばエチレンオキサイド（以下、ＥＯという）、プロピレンオキサイド（以下、ＰＯという）、ブチレンオキサイドまたはイソブチレンオキサイドの単独付加体、ブロック付加体、ランダム付加体またはそれらの混合物であってもよい。
【実施例】
【００１４】
以下、本発明を実施例により説明するが、本発明はこれに限定されるものではない。
【００１５】
実施例１
撹拌機、温度計、還流管を備えた反応容器に、フェノール９４ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副生したＮａＣｌを除去した後、減圧下にてアセトンを除去し、アリルフェニルエーテル１３０ｇ（収率９７％）を得た。
【００１６】
このアリルフェニルエーテル６７ｇ（０．５モル）をオートクレーブに仕込み、２００℃で撹拌しながら５時間保持して転位反応を行ない、アリルフェノールとした。次に、一度室温まで冷却した後、触媒としてＮａＯＨ１．４ｇを加え、オートクレーブ内を窒素置換した後、１３０℃で１〜２ｋｇ／ｃｍ２の圧力下においてエチレンオキサイド（ＥＯ）８８ｇ（２モル）を付加させ、２−（１−プロペニル）フェノールＥＯ平均４モル付加体１５５ｇを得た。アリル基は、ＥＯ付加反応のとき、１−プロペニル基に変化した。
【００１７】
次に、この２−（１−プロペニル）フェノールＥＯ平均４モル付加体９３ｇ（０．３モル）を撹拌機、温度計、還流管を備えた反応容器に仕込んだ後に、アクリル酸２５．２ｇ（０．３５モル）、硫酸２ｇ、トルエン１５０ｇ、ハイドロキノンモノメチルエーテル０．１ｇを仕込み、反応温度１００〜１２０℃で生成水を溶剤と共沸留去しながら反応させ、生成水が５．４ｇ達したところで終点とした。反応混合物をシクロヘキサン２００ｇに溶解し、１０％水酸化ナトリウム水溶液で中和した後、純水で洗浄した。得られた生成物に硫酸マグネシウムを加えて乾燥した後濾過し、溶剤を減圧留去して淡黄色液体１００ｇを得た。
【００１８】
このもののＩＲスペクトルにおいて、１６４０ｃｍ−１にＣ＝Ｃに基づく吸収、１１００ｃｍ−１にＣ−Ｏ−Ｃに基づく吸収、１７３０ｃｍ−１にＣ＝Ｏに基づく吸収、および１６００ｃｍ−１に芳香族環に基づく吸収が認められた。
【００１９】
また、このものの１Ｈ−ＮＭＲスペクトル（ＣＤＣｌ３溶媒中、テトラメチルシラン基準、ｐｐｍ）において、δ５．８〜６．５にビニル基およびプロペニル基由来のピーク（５Ｈ）、δ３．５〜４．０、δ４〜４．６にメチレン基由来のピーク（１２Ｈ、４Ｈ）、δ１．７〜２にメチル基由来のピーク（３Ｈ）、およびδ６．７〜７．５に芳香族環由来のピーク（４Ｈ）が認められた。
【００２０】
上記の結果から、得られた液体が、２−（１−プロペニル）フェノールＥＯ平均４モル付加体アクリレートであることを確認した。
【００２１】
このものの共重合性をスチレンを基準モノマー（Ｍ１）として測定すると、ｒ１＝１．０５、ｒ２＝０．０２、ｒ１ｒ２＝０．０２１であり、Ｑ＝＋０．５０、ｅ＝−２．５０であった。よって、この化合物は共重合性に優れている。
【００２２】
実施例２
オートクレーブにｐ−イソプロペニルフェノール１３４ｇ（１．０モル）および触媒として４８％ＫＯＨ３．０ｇを仕込み、１２０℃にて減圧脱水した後、オートクレーブ内を窒素置換した。次に、プロピレンオキサイド（ＰＯ）３４８ｇ（６モル）を徐々に加え、１３０℃で１〜２ｋｇ／ｃｍ２の圧力下の条件下にて付加反応を行ない、ｐ−イソプロペニルフェノールＰＯ平均６モル付加体４８２ｇを得た。
【００２３】
次に、ｐ−イソプロペニルフェノールＰＯ平均６モル付加体１４４．６ｇ（０．３モル）を撹拌機、温度計、還流管を備えた反応容器に仕込んだ後に、メタクリル酸３０．１ｇ（０．３５モル）、硫酸２ｇ、トルエン１５０ｇ、ハイドロキノンモノメチルエーテル０．１ｇを仕込み、反応温度１００〜１２０℃で生成水を溶剤と共沸留去しながら反応させ、生成水が５．４ｇに達したところで終点とした。反応混合物をシクロヘキサン２００ｇに溶解し、１０％水酸化ナトリウム水溶液で中和した後、純水で洗浄した。得られた生成物に硫酸マグネシウムを加えて乾燥した後濾過し、溶剤を減圧留去して淡黄色液体１４０ｇを得た。
【００２４】
このもののＩＲスペクトルにおいて、１６４０ｃｍ−１にＣ＝Ｃに基づく吸収、１１００ｃｍ−１にＣ−Ｏ−Ｃに基づく吸収、１７３０ｃｍ−１にＣ＝Ｏに基づく吸収、および１６００ｃｍ−１に芳香族環に基づく吸収が認められた。
【００２５】
また、このものの１Ｈ−ＮＭＲスペクトル（ＣＤＣｌ３溶媒中、テトラメチルシラン基準、ｐｐｍ）において、δ５．８〜６．５にビニル基およびプロペニル基由来のピーク（４Ｈ）、δ３．５〜４．０、δ４〜４．６にメチレン基由来のピーク（６Ｈ、１２Ｈ）、δ１．０〜２にメチル基由来のピーク（２４Ｈ）、およびδ６．７〜７．５に芳香族環由来のピーク（４Ｈ）が認められた。
【００２６】
上記の結果から、得られた液体が、ｐ−イソプロペニルフェノールＰＯ平均６モル付加体メタクリレートであることを確認した。
【００２７】
このものの共重合性をスチレンを基準モノマー（Ｍ１）として測定すると、ｒ１＝０．９５、ｒ２＝０．２５、ｒ１ｒ２＝０．２４であり、Ｑ＝＋０．４５、ｅ＝−２．３８であった。よって、この化合物は共重合性に優れる。
【００２８】
実施例３
撹拌機、温度計、還流管を備えた反応容器に、フェノール９４ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副生したＮａＣｌを除去した後、減圧下にてアセトンを除去し、アリルフェニルエーテル１３０ｇ（収率９７％）を得た。
【００２９】
このアリルフェニルエーテル６７ｇ（０．５モル）をオートクレーブに仕込み、２００℃で撹拌しながら５時間保持して転位反応を行ない、アリルフェノールとした。次に、一度室温まで冷却した後、触媒としてＮａＯＨ１．４ｇを加え、オートクレーブ内を窒素置換した後、１３０℃で１〜２ｋｇ／ｃｍ２の圧力下においてエチレンオキサイド（ＥＯ）４４ｇ（１モル）を付加させ、２−（１−プロペニル）フェノールＥＯ平均２モル付加体１１１ｇを得た。アリル基は、ＥＯ付加反応のとき、１−プロペニル基に変化した。
【００３０】
次に、この２−（１−プロペニル）フェノールＥＯ平均２モル付加体６６．６ｇ（０．３モル）を撹拌機、温度計、還流管を備えた反応容器に仕込んだ後に、アクリル酸２５．２ｇ（０．３５モル）、硫酸２ｇ、トルエン１５０ｇ、ハイドロキノンモノメチルエーテル０．１ｇを仕込み、反応温度１００〜１２０℃で生成水を溶剤と共沸留去しながら反応させ、生成水が５．４ｇに達したところで終点とした。反応混合物をシクロヘキサン２００ｇに溶解し、１０％水酸化ナトリウム水溶液で中和した後、純水で洗浄した。得られた生成物に硫酸マグネシウムを加えて乾燥した後濾過し、溶剤を減圧留去して淡黄色液体７０ｇを得た。
【００３１】
このもののＩＲスペクトルにおいて、１６４０ｃｍ−１にＣ＝Ｃに基づく吸収、１１００ｃｍ−１にＣ−Ｏ−Ｃに基づく吸収、１７３０ｃｍ−１にＣ＝Ｏに基づく吸収、および１６００ｃｍ−１に芳香族環に基づく吸収が認められた。
【００３２】
また、このものの１Ｈ−ＮＭＲスペクトル（ＣＤＣｌ３溶媒中、テトラメチルシラン基準、ｐｐｍ）において、δ５．８〜６．５にビニル基およびプロペニル基由来のピーク（５Ｈ）、δ３．５〜４．０、δ４〜４．６にメチレン基由来のピーク（４Ｈ、４Ｈ）、δ１．７〜２にメチル基由来のピーク（３Ｈ）、およびδ６．７〜７．５に芳香族環由来のピーク（４Ｈ）が認められた。
【００３３】
上記の結果から、得られた液体が、２−（１−プロペニル）フェノールＥＯ平均２モル付加体アクリレートであることを確認した。
【００３４】
このものの共重合性をスチレンを基準モノマー（Ｍ１）として測定すると、ｒ１＝１．００、ｒ２＝０．０３、ｒ１ｒ２＝０．０３であり、Ｑ＝＋０．４９、ｅ＝−２．５１であった。よって、この化合物は共重合性に優れる。
【００３５】
実施例４
オートクレーブにｐ−イソプロペニルフェノール１３４ｇ（１．０モル）および触媒として４８％ＫＯＨ３．０ｇを仕込み、１２０℃にて減圧脱水した後、オートクレーブ内を窒素置換した。次に、ブチレンオキサイド（以下、ＢＯという）１４４ｇ（２モル）を徐々に加え、１３０℃で１〜２ｋｇ／ｃｍ２の圧力下の条件下にて付加反応を行ない、ｐ−イソプロペニルフェノールＢＯ平均２モル付加体２７８ｇを得た。
【００３６】
次に、ｐ−イソプロペニルフェノールＢＯ平均２モル付加体８３．４ｇ（０．３モル）を撹拌機、温度計、還流管を備えた反応容器に仕込んだ後に、メタクリル酸３０．１ｇ（０．３５モル）、硫酸２ｇ、トルエン１５０ｇ、ハイドロキノンモノメチルエーテル０．１ｇを仕込み、反応温度１００〜１２０℃で生成水を溶剤と共沸留去しながら反応させ、生成水が５．４ｇに達したところで終点とした。反応混合物をシクロヘキサン２００ｇに溶解し、１０％水酸化ナトリウム水溶液で中和した後、純水で洗浄した。得られた生成物に硫酸マグネシウムを加えて乾燥した後濾過し、溶剤を減圧留去して淡黄色液体８８ｇを得た。
【００３７】
このもののＩＲスペクトルにおいて、１６４０ｃｍ−１にＣ＝Ｃに基づく吸収、１１００ｃｍ−１にＣ−Ｏ−Ｃに基づく吸収、１７３０ｃｍ−１にＣ＝Ｏに基づく吸収、および１６００ｃｍ−１に芳香族環に基づく吸収が認められた。
【００３８】
また、このものの１Ｈ−ＮＭＲスペクトル（ＣＤＣｌ３溶媒中、テトラメチルシラン基準、ｐｐｍ）において、δ５．８〜６．５にビニル基およびプロペニル基由来のピーク（４Ｈ）、δ１．４〜１．６、δ３．５〜４．０、δ４〜４．６にメチレン基由来のピーク（４Ｈ、２Ｈ、４Ｈ）、δ１．０〜２にメチル基由来のピーク（１２Ｈ）、およびδ６．７〜７．５に芳香族環由来のピーク（４Ｈ）が認められた。
【００３９】
上記の結果から、得られた液体が、ｐ−イソプロペニルフェノールＢＯ平均２モル付加体メタクリレートであることを確認した。
【００４０】
このものの共重合性をスチレンを基準モノマー（Ｍ１）として測定すると、ｒ１＝０．９７、ｒ２＝０．２０、ｒ１ｒ２＝０．１９であり、Ｑ＝＋０．４７、ｅ＝−２．４０であった。よって、この化合物は共重合性に優れる。
【００４１】
実施例５
撹拌機、温度計、還流管を備えた反応容器に、ｐ−ノニルフェノール１２６ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副成したＮａＣｌを除去した後、減圧下にしてアセトンを除去し、アリルノニルフェニルエーテル１５８ｇ（収率９６％）を得た。
【００４２】
このアリルノニルフェニルエーテル８３ｇ（０．５モル）をオートクレーブに仕込み、２００℃で撹拌しながら５時間保持して転位反応を行ない、アリルノニルフェノールとした。次に、一度室温まで冷却した後、触媒としてＮａＯＨ１．４ｇを加え、オートクレーブ内を窒素置換した後、１３０℃で１〜２ｋｇ／ｃｍ２の圧力下においてエチレンオキサイド（ＥＯ）８８ｇ（２モル）を付加させ、２−（１−プロペニル）フェノールＥＯ平均４モル付加体１５５ｇを得た。アリル基は、ＥＯ付加反応のとき、１−プロペニル基に変化した。
【００４３】
次に、この４−ノニル−２−（１−プロペニル）フェノールＥＯ平均４モル付加体１０２．６（０．３モル）を撹拌機、温度計、還流管を備えた反応容器に仕込んだ後に、アクリル酸２５．２ｇ（０．３５モル）、硫酸２ｇ、トルエン１５０ｇ、ハイドロキノンモノメチルエーテル０．１ｇを仕込み、反応温度１００〜１２０℃で生成水を溶剤と共沸留去しながら反応させ、生成水が５．４ｇに達したところで終点とした。反応混合物をシクロヘキサン２００ｇに溶解し、１０％水酸化ナトリウム水溶液で中和した後、純水で洗浄した。得られた生成物に硫酸マグネシウムを加えて乾燥した後濾過し、溶剤を減圧留去して淡黄色液体１０５ｇを得た。
【００４４】
このもののＩＲスペクトルにおいて、１６４０ｃｍ−１にＣ＝Ｃに基づく吸収、１１００ｃｍ−１にＣ−Ｏ−Ｃに基づく吸収、１７３０ｃｍ−１にＣ＝Ｏに基づく吸収、および１６００ｃｍ−１に芳香族環に基づく吸収が認められた。
【００４５】
また、このものの１Ｈ−ＮＭＲスペクトル（ＣＤＣｌ３溶媒中、テトラメチルシラン基準、ｐｐｍ）において、δ５．８〜６．５にビニル基およびプロペニル基由来のピーク（５Ｈ）、δ２．１〜２．４、δ３．５〜４．０、δ４〜４．６にメチレン基由来のピーク（１６Ｈ、１２Ｈ、４Ｈ）、δ１．７〜２にメチル基由来のピーク（６Ｈ）、およびδ６．７〜７．５に芳香族環由来のピーク（３Ｈ）が認められた。
【００４６】
上記の結果から、得られた液体が、４−ノニル−２−（１−プロペニル）フェノールＥＯ平均４モル付加体アクリレートであることを確認した。
【００４７】
このものの共重合性をスチレンを基準モノマー（Ｍ１）として測定すると、ｒ１＝１．１０、ｒ２＝０．１０、ｒ１ｒ２＝０．１１であり、Ｑ＝＋０．０９、ｅ＝−１．９５であった。よって、この化合物は共重合性に優れる。
【００４８】
実施例６
実施例１〜３にて製造した化合物（以下それぞれ化合物１〜３という）と、従来のジアクリレート系モノマーとの硬化性の比較を行なった。なお、従来のジアクリレート系モノマーとしては、１，６−ヘキサンジアクリレートと１，９−ノナンジアクリレートを用いた。
【００４９】
化合物１〜３又は前記のジアクリレート系モノマー各１００部に対し重合開始剤（２，２−ジメトキシ−２−フェニルアセトフェノン，ＢＤＫ）をそれぞれ４部添加して、それらをそれぞれ平板上に塗布し、各平板を、高圧水銀灯（８０Ｗ／ｃｍ）１灯を備えた処理装置中にラインスピード１０ｍ／ｍｉｎで投入して、化合物を硬化させ、塗膜を形成せしめた。なお、処理時間は０．１分であった。
【００５０】
硬化性の評価は、上記塗膜中における未反応物を塩化メチレンにて２４時間抽出し、このときの塗膜の重量変化であるゲル化率により行なった。各化合物のゲル化率を表１に示す。ここで、ゲル化率は、硬化後（抽出前）の塗膜重量をＷ０、抽出後の塗膜重量をＷとしたとき、下記式で表される。
【００５１】
ゲル化率（％）＝（Ｗ／Ｗ０）×１００
【表１】
2006089504.tif 000003
【００５２】
表１に示されているように、化合物１〜３は、１，６−ヘキサンジアクリレート及び１，９−ノナンジアクリレートに比べてゲル化率が高く、１００％に近い値であった。よって、化合物１〜３は速硬化性を備える。
【００５３】
実施例７
本発明の化合物における架橋剤としての効果を確認するため、下記の配合よりなる組成物に、前記した化合物１〜３及びスチレンを各３０部添加し、良く混合して２０℃で放置し、ゲル化時間、硬化物の引っ張り強度及び伸びの比較を行なった。結果を表２に示す。
【００５４】
（組成物配合）  プロピレングリコール            ２７．６部
無水マレイン酸                  １６．９部
無水フタル酸                    ２５．５部
シクロヘキサノンパーオキサイド    ２．０部
ナフテン酸コバルト                ０．５部
【表２】
2006089504.tif 000004
【００５５】
化合物１〜３は、不飽和ポリエステル用架橋剤として最も汎用的なスチレンと比較して、同等以上の速度で硬化し、引っ張り強度はやや劣るものの、スチレンの欠点であった脆さを改善する架橋剤であることが確認できた。
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
下記一般式で表わされるプロペニル基含有アクリル又はメタクリル化合物からなる架橋剤。
【化１】
2006089504.tif 000007
（式中、Ｒ１は１−プロペニル基またはイソプロペニル基、Ｒ２は水素原子またはメチル基、Ｒ３は水素原子または炭素数１〜１２のアルキル基またはアルケニル基、Ａは炭素数２〜４のアルキレン基、ｎは１〜１０の数を表す。）
【請求項２】
不飽和ポリエステル用架橋剤である請求項１記載の架橋剤。
【手続補正３】
【補正対象書類名】明細書
【補正対象項目名】０００１
【補正方法】変更
【補正の内容】
【０００１】
本発明は、二種類の反応性重合基を有するプロペニル基含有アクリル又はメタクリル化合物（即ち、プロペニル基含有アクリル化合物又はプロペニル基含有メタクリル化合物、以下、プロペニル基含有（メタ）アクリル化合物という）からなる架橋剤に関する。
【手続補正４】
【補正対象書類名】明細書
【補正対象項目名】０００４
【補正方法】変更
【補正の内容】
【０００４】
本発明の課題は、速硬化性と他の樹脂との共重合性を両立させた二種類の反応性重合基を有する新規化合物からなる有用な架橋剤を提供するところにある。
【手続補正５】
【補正対象書類名】明細書
【補正対象項目名】０００５
【補正方法】変更
【補正の内容】
【０００５】
本発明の架橋剤は、下記一般式で表わされるプロペニル基含有（メタ）アクリル化合物からなるものである。
【化１】
2006089504.tif 000008
【手続補正６】
【補正対象書類名】明細書
【補正対象項目名】０００８
【補正方法】変更
【補正の内容】
【０００８】
そのため、この化合物は、カチオン重合開始剤、ラジカル重合開始剤、又はカチオン及びラジカル重合開始剤の存在下で、熱、紫外線、電子線などの放射線を作用させることにより、容易に単独重合可能であり、また、不飽和ポリエステルを含む他の不飽和結合を有する化合物やエポキシ化合物などと容易に共重合を行なうことができる。即ち、速硬化性と共重合性が両立している。そのため、該化合物からなる本発明に係る架橋剤は有用であり、インキ、塗料、接着剤、およびコーティング材用の原料として使用することができる。
【手続補正７】
【補正対象書類名】明細書
【補正対象項目名】００１５
【補正方法】変更
【補正の内容】
【００１５】
合成例１
撹拌機、温度計、還流管を備えた反応容器に、フェノール９４ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副生したＮａＣｌを除去した後、減圧下にてアセトンを除去し、アリルフェニルエーテル１３０ｇ（収率９７％）を得た。
【手続補正８】
【補正対象書類名】明細書
【補正対象項目名】００２２
【補正方法】変更
【補正の内容】
【００２２】
合成例２
オートクレーブにｐ−イソプロペニルフェノール１３４ｇ（１．０モル）および触媒として４８％ＫＯＨ３．０ｇを仕込み、１２０℃にて減圧脱水した後、オートクレーブ内を窒素置換した。次に、プロピレンオキサイド（ＰＯ）３４８ｇ（６モル）を徐々に加え、１３０℃で１〜２ｋｇ／ｃｍ２の圧力下の条件下にて付加反応を行ない、ｐ−イソプロペニルフェノールＰＯ平均６モル付加体４８２ｇを得た。
【手続補正９】
【補正対象書類名】明細書
【補正対象項目名】００２８
【補正方法】変更
【補正の内容】
【００２８】
合成例３
撹拌機、温度計、還流管を備えた反応容器に、フェノール９４ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副生したＮａＣｌを除去した後、減圧下にてアセトンを除去し、アリルフェニルエーテル１３０ｇ（収率９７％）を得た。
【手続補正１０】
【補正対象書類名】明細書
【補正対象項目名】００３５
【補正方法】変更
【補正の内容】
【００３５】
合成例４
オートクレーブにｐ−イソプロペニルフェノール１３４ｇ（１．０モル）および触媒として４８％ＫＯＨ３．０ｇを仕込み、１２０℃にて減圧脱水した後、オートクレーブ内を窒素置換した。次に、ブチレンオキサイド（以下、ＢＯという）１４４ｇ（２モル）を徐々に加え、１３０℃で１〜２ｋｇ／ｃｍ２の圧力下の条件下にて付加反応を行ない、ｐ−イソプロペニルフェノールＢＯ平均２モル付加体２７８ｇを得た。
【手続補正１１】
【補正対象書類名】明細書
【補正対象項目名】００４１
【補正方法】変更
【補正の内容】
【００４１】
合成例５
撹拌機、温度計、還流管を備えた反応容器に、ｐ−ノニルフェノール１２６ｇ（１．０モル）、ＮａＯＨ４０ｇ（１．０モル）およびアセトン２１０ｇを仕込み、撹拌しながら内温を４０℃に昇温した。次に、アリルクロライド７６．５ｇ（１．０モル）を１時間かけて滴下し、滴下終了後、さらに４０℃に２時間保ち、反応を行なった。次に、反応生成物を濾過し、副成したＮａＣｌを除去した後、減圧下にしてアセトンを除去し、アリルノニルフェニルエーテル１５８ｇ（収率９６％）を得た。
【手続補正１２】
【補正対象書類名】明細書
【補正対象項目名】００４８
【補正方法】変更
【補正の内容】
【００４８】
参考例１
合成例１〜３にて製造した化合物（以下それぞれ化合物１〜３という）と、従来のジアクリレート系モノマーとの硬化性の比較を行なった。なお、従来のジアクリレート系モノマーとしては、１，６−ヘキサンジアクリレートと１，９−ノナンジアクリレートを用いた。
【手続補正１３】
【補正対象書類名】明細書
【補正対象項目名】００５３
【補正方法】変更
【補正の内容】
【００５３】
実施例１
本発明の化合物における架橋剤としての効果を確認するため、下記の配合よりなる組成物に、前記した化合物１〜３及びスチレンを各３０部添加し、良く混合して２０℃で放置し、ゲル化時間、硬化物の引っ張り強度及び伸びの比較を行なった。結果を表２に示す。